(57)【要約】【課題】バサモルタル工法では、施工現場においてセメントと細骨材と水を練り混ぜる作業が必要であり、作業環境によっては機械練りが不可能となり、トロ舟や鍬を用いた手練りが必要となり、作業効率の面からも改善が求められていた。【解決手段】セメント、細骨材を主成分とする１：１〜１：７モルタルのセメント成分１００重量部に対し、１：１〜１：７モルタルのセメント成分１００重量部に対し、吸水状態にある吸水性ポリマー粒子４０〜１５０重量部の組み合わせたものを、吸水性ポリマー、モルタル、タイル等の順に敷き並べ積層する。【選択図】図１
2013231286.tif 000002
【特許請求の範囲】
【請求項１】
セメント、細骨材を主成分とする１：１〜１：７モルタルのセメント成分１００重量部に対し、吸水性ポリマー粒子粉０．０２５〜１０重量部の組み合わせたものであり、混練することなく使用されることを特徴とする敷きモルタル用セット。
【請求項２】
セメント、細骨材を主成分とする１：１〜１：７モルタルのセメント成分１００重量部に対し、吸水状態にある吸水性ポリマー粒子４０〜１５０重量部の組み合わせたものであり、混練することなく使用されることを特徴とする敷きモルタル用セット。
【請求項３】
床タイル等施工に当たり、概ね平坦な土、砂利、アスファルト、モルタル、コンクリート下地面に対し、吸水状態となった吸水性ポリマーを床タイル施工予定面に散布・敷き詰めた後、セメント、細骨材を主成分とする１：１〜１：７モルタルを厚さ１０〜４０ｍｍに敷き詰めることを特徴とするタイル等施工面の形成方法。
【請求項４】
床タイル等施工に当たり、概ね平坦な土、砂利、アスファルト、モルタル、コンクリート下地面に対し、吸水状態となった吸水性ポリマーを床タイル施工予定面に散布・敷き詰めた後、セメント、細骨材を主成分とする１：１〜１：７モルタルを厚さ１０〜４０ｍｍに敷き詰め、タイルを所望に目地間隔を取り敷き並べることを特徴とするタイル等施工方法。
【請求項５】
床タイル等施工に当たり、概ね平坦な土、砂利、アスファルト、モルタル、コンクリート下地面に対し、吸水状態となった吸水性ポリマーを床タイル施工予定面に散布・敷き詰めた後、セメント、細骨材を主成分とする１：１〜１：７モルタルを厚さ３０〜５０ｍｍに敷き詰め、噴霧器による水散布を行い、その後タイルを所望に目地間隔を取り敷き並べることを特徴とするタイル等施工方法。
【請求項６】
請求項１ないし請求項５に記載される細骨材が、重骨材と軽量骨材から構成され、その容積がセメント１００部に対し、重骨材を１００〜５００部、軽量骨材を５０〜３００部とすることを特徴とする請求項１ないし請求項５のいずれかに記載の敷きモルタル用セット、タイル等施工面の形成方法あるいはタイル等施工方法。
【請求項７】
請求項１ないし請求項６に記載される細骨材が、重骨材と軽量骨材から構成され、その軽量骨材の平均粒子径が２〜５ｍｍであることを特徴とする請求項１ないし請求項６のいずれかに記載の敷きモルタル用セット、タイル等施工面の形成方法あるいはタイル等施工方法。
【発明の詳細な説明】
【技術分野】
【０００１】
本発明は、床面へタイル、テラゾー、ＰＣパネル、レンガ、石材あるいは木製ブロック等（以下、纏めてタイル等と表記する。）を貼り付ける際に用いられる敷きモルタル用のセットと、そのモルタルを利用してタイル等の施工面を作成する方法、および貼り付けの施工を行う方法を提供するものである。
【背景技術】
【０００２】
従来、床面にタイル等を施工する際には、下地面にバサモルタルと呼ばれる水分を少なめとしたモルタルを敷き、木ゴテ等で締め固めた後、定規ずりを行い、モルタル下地面とし、貼り付けモルタルあるいはセメントペーストを介してタイル等を貼り付けるようにしていた。
【０００３】
例えば、バサモルタルを用いた貼り付け工法は、特開平５−４４３２７号公報あるいは特開２００３−４９５２７号公報の従来技術にその記載を見ることができる。
また、バサモルを使用した床タイル張りの技術を、非特許文献である「ワンポイント＝建築技術  タイル工事」株式会社井上書院  １９８４年７月２０日発行の第７２頁〜第７７頁に見つけることもできる。書中、バサモルタルのことをぱさぱさモルタルと記載されている。
【先行技術文献】
【特許文献】
【０００４】
【特許文献１】特開平５−４４３２７号公報（段落０００２）
【特許文献２】特開２００３−４９５２７号公報（段落０００２）
【非特許文献】
【０００５】
【非特許文献１】「ワンポイント＝建築技術  タイル工事」株式会社井上書院  １９８４年７月２０日発行の第７２頁〜第７７頁、丸一俊雄、藤井銛純、佐野直光の共著
【発明の概要】
【発明が解決しようとする課題】
【０００６】
一方、従来のバサモルタル工法では、施工現場においてセメントと細骨材と水を練り混ぜる作業が必要となるが、作業環境によっては大きな障害となっていた。例えば、電源が確保出来ない環境下では、ハンドミキサーやモルタルミキサーによる機械練りが不可能でトロ舟や鍬を用いた手練りが必要となり、作業効率の面からも改善が求められていた。
【０００７】
更に、施工現場において練り混ぜに使用されたトロ舟、鍬、柄杓の洗浄が制限されることもあり、混練作業を簡便にすること、水を使用するとしても汚染水を排出しないことが望まれていた。
【課題を解決するための手段】
【０００８】
請求項１に記載の敷きモルタル用セットの発明は、セメント、細骨材を主成分とする１：１〜１：７モルタルのセメント成分１００重量部に対し、吸水性ポリマー粒子粉０．０２５〜１０重量部の組み合わせたものであり、混練することなく使用されるものである。
【０００９】
請求項２に記載の敷きモルタル用セットの発明は、セメント、細骨材を主成分とする１：１〜１：７モルタルのセメント成分１００重量部に対し、吸水状態にある吸水性ポリマー粒子４０〜１５０重量部の組み合わせたものであり、混練することなく使用されるものである。
【００１０】
請求項３に記載のタイル等施工面の形成方法の発明は、床タイル等施工に当たり、概ね平坦な土、砂利、アスファルト、モルタル、コンクリート下地面に対し、吸水状態となった吸水性ポリマーを床タイル施工予定面に散布・敷き詰めた後、セメント、細骨材を主成分とする１：１〜１：７モルタルを厚さ１０〜４０ｍｍに敷き詰めるものである。
【００１１】
請求項４に記載のタイル等施工方法の発明は、床タイル等施工に当たり、概ね平坦な土、砂利、アスファルト、モルタル、コンクリート下地面に対し、吸水状態となった吸水性ポリマーを床タイル等施工予定面に散布・敷き詰めた後、セメント、細骨材を主成分とする１：１〜１：７モルタルを厚さ１０〜４０ｍｍに敷き詰め、タイル等を所望に目地間隔を取り敷き並べるものである。
【００１２】
請求項５に記載のタイル等施工方法の発明の発明は、床タイル施工に当たり、概ね平坦な土、砂利、アスファルト、モルタル、コンクリート下地面に対し、吸水状態となった吸水性ポリマーを床タイル等施工予定面に散布・敷き詰めた後、セメント、細骨材を主成分とする１：１〜１：７モルタルを厚さ３０〜５０ｍｍに敷き詰め、噴霧器による水散布を行い、その後タイル等を所望に目地間隔を取り敷き並べるものである。
【００１３】
請求項６に記載の敷きモルタル用セット、タイル等施工面の形成方法あるいはタイル等施工方法の発明は、請求項１ないし請求項５に記載される細骨材が、重骨材と軽量骨材から構成され、その容積がセメント１００部に対し、重骨材を１００〜５００部、軽量骨材を５０〜３００部とするものである。
【００１４】
請求項７に記載の敷きモルタル用セット、タイル等施工面の形成方法あるいはタイル等施工方法の発明は、請求項１ないし請求項６に記載される細骨材が、重骨材と軽量骨材から構成され、その軽量骨材の平均粒子径が２〜５ｍｍであるものである。
【発明の効果】
【００１５】
この発明における敷きモルタル用セットにおいては、従来におけるバサモルタルの使用に替えて、モルタルの混練が不要な敷きモルタルを提供することができる。従って、モルタル混練をするための機械器具が不要となり、その混練の手間も省けることとなる。
【００１６】
請求項１の発明においては、組成物１をセメント、細骨材を主成分とする１：１〜１：７モルタル、組成物２を吸水性ポリマー粒子粉とした時、施工現場において組成物２の吸水性ポリマー粒子粉に水を吸水させて使用するものであり、汚染水の発生が生じない形で敷きモルタルの施工を行うことができる。
【００１７】
請求項２の発明においては、セメントの硬化に必要な水分を吸水性ポリマーに吸水させた形としているので、そのまま水を使用することなく、現場での施工を行うことができる。
【００１８】
タイル等施工面の形成方法の発明においては、組み合わせとなる敷きモルタル用セットを用い、吸水状態となった吸水性ポリマーがその後に覆われるモルタルの硬化に必要な水分を放出することで、施工現場に於けるモルタル混練作業を不要にして、タイル等施工面を形成することができる。
【００１９】
タイル等施工方法の発明においては、敷きモルタルの施工と同時にタイル等の敷き並べ及び貼り付けをまとめて行うことができる。
【００２０】
請求項５のタイル等施工方法の発明では、モルタルの硬化に必要な水分を下地側からとタイル等の接着界面側から供給することにより、より確実なタイル等との接着力が確保できることとなる。
【００２１】
モルタルに配合される細骨材が、重骨材と軽量骨材から構成され、その容積がセメント１００部に対し、重骨材を１００〜５００部、軽量骨材を５０〜３００部とすることにより、モルタルの強度の確保と吸水ポリマーから放出される水分の拡散が支障なく進行することとなる。
【００２２】
モルタルに配合される細骨材が、重骨材と軽量骨材から構成され、その軽量骨材の平均粒子径が２〜５ｍｍであることにより、敷きモルタルを敷き詰める際の面精度の確保を容易にし、また、吸水性ポリマーから放出される水あるいは表面に散布される水の拡散に障害とならないものにすることができる。そして、敷きモルタルの強度が弱くならないものとすることができる。
【図面の簡単な説明】
【００２３】
【図１】この発明のタイル等施工方法を示す断面図による工程組図。
【発明を実施するための形態】
【００２４】
この発明の敷きモルタル用セットは、敷きモルタルによるタイル等の下地あるいはタイル等の下地であり、且つ接着剤層となるモルタル層を形成できる既調合のモルタルとモルタルへの水分を供給するための吸水性ポリマーからなる。吸水性ポリマーは、施工現場において水分を加えて使用される場合と水分を含ませた状態のものと二つの形態が採用できる。
【００２５】
上記既調合のモルタルは、セメントと細骨材を主成分にしている。セメントと細骨材の重量比は、１：１〜1：７の範囲にあるのが好ましい。より好ましくは、１：１〜１：５の範囲にあることであり、更に好ましくは１：１〜１：３の範囲にあることである。１：１の範囲を超えて、セメント成分が富となると、敷きモルタルの硬化後にクラックの発生が顕著に確認される。
また、１：７を超えて、セメント成分が貧となると、タイル等に対する敷きモルタルの接着性が極めて悪くなる。セメントと細骨材の比は、セメントの割合が少なくなるに比例して、モルタルの強度が小さく、タイル等への接着力が小さくなる。１：１〜１：３の範囲にある場合においては、モルタルの強度とタイル等への接着力が共に理想的な安定した値が得られる。骨材例に珪砂とパーライトを選択した場合においては、１：１．５〜１：２．５の範囲において、その最大値が得られる。
【００２６】
モルタルに使用されるセメントには、公知のセメントが使用される。そのセメントには、単味セメント、混合セメント及び特殊セメントと分類されている。単味セメントには、ポルトランドセメント、水硬性石灰、ローマンセメント、天然セメント、アルミナセメント及び超速硬セメントがある。また、ポルトランドセメントには、普通ポルトランドセメント、早強ポルトランドセメント、超早強ポルトランドセメント、中庸熱ポルトランドセメント、耐硫酸塩ポルトランドセメント及び白色ポルトランドセメントとがある。混合セメントには、高炉セメント、シリカセメント・ポゾランセメント、フライアッシュセメント、膨張性セメント、ソーメンリーセメント及び左官用セメントがある。特殊セメントは汎用性がないので説明は省略する。
【００２７】
これらの中でも、入手の容易さと市価の低廉さから普通ポルトランドセメント、白色ポルトランドセメントを選択するのが良く、初期硬度の発現の早さからは早強ポルトランドセメント、超早強ポルトランドセメントを選択するのが良い。
【００２８】
細骨材と使用される骨材も、公知のモルタル用骨材が選択される。
細骨材には、重骨材に分類される、珪石、珪砂、山砂、川砂等、不純物のない通常左官工事で使用される骨材と軽量骨材として分類される、無機質軽量骨材あるいは有機質軽量骨材がある。無機質の発泡材あるいは中空球状発泡材の例として、いわゆるシラスバルーンや、黒曜石あるいは真珠岩を粉砕して加熱発泡させたパーライト、膨張バーミキュライト、膨張頁岩、軽石、ガラス廃材を造粒し発泡させたＧ−ライト（商品名）、マイクロバルーン、シリカゲル発泡物、スラグの造粒発泡物、粘土粉体を利用した造粒発泡物等の天然鉱物の発泡又は膨張した物質あるいは人工軽量骨材が挙げられるが、これらに限定されない。有機質の発泡材あるいは中空球状発泡材として、例えばＥＶＡ（エチレンビニルアセテート）、ポリスチレン、ポリエチレン、ポリウレタン、ポリエチレン−酢酸ビニル共重合物、ポリ塩化ビニル、天然もしくは合成ゴム等の粉末を発泡させたものがある。
【００２９】
これら細骨材のうち、重骨材では角の丸い珪砂、山砂、川砂を用いるのが良く、軽量骨材では、パーライト、膨張頁岩、軽石、ガラス廃材を造粒し発泡させたＧ−ライト（商品名）のような球形発泡骨材を選択するのが良い。
【００３０】
先にセメントと細骨材の重量比について記述したが、細骨材においては重骨材と軽量骨材の両者を併用するのが望ましい。それぞれの配合量については、容積部となるが、重骨材については、セメント１００部に対し１００〜５００部にあるのが良く、軽量骨材については、セメント１００部に対し５０〜３００部にあるのが良い。
【００３１】
併用する理由は、敷きモルタル中に適度の空隙を設けることにより、吸水ポリマーから放出された水分を効率よく移行させ、且つモルタル全体に満遍なく行き渡らせ易くする為である。空隙が少ない細密状態であれば、水分の移行がスムーズではない。逆に、空隙が大きすぎると移行し水分がモルタル全体に行き渡り難くなる。また、軽量骨材を含むことにより、タイル等を敷設するときにレベルの取りやすさ、位置決めの容易さが得られ易くなる。
【００３２】
セメントの容積１００部に対して、重骨材の容積が１００部未満にあるときは、敷きモルタルの硬化後にクラックの発生が顕著に確認される。
逆に５００部を超えるときには、タイル等に対する敷きモルタルの接着性が極めて悪くなる。
【００３３】
セメントの容積１００部に対して、軽量骨材の容積が５０部未満にあるときは、敷きモルタルのタイル等を設置後、タイル等の自重による沈み込みが大きくなる。
逆に３００部を超えるときには、敷きモルタルの強度が極めて低くなる。
【００３４】
軽量骨材の粒子径は、２〜５ｍｍの範囲にあるものを選択して使用するのが良い。この粒子径が２ｍｍ未満にあるものを使用したときには、タイル等のタイル等を敷設するときにレベルの取りやすさ、位置決めの容易さが得られ難い。また、５ｍｍを超える大きな軽量骨材を利用すると、セメント、重骨材、軽量骨材の製造後の分離が運送中あるいは開封後のハンドリング時に起こり易く、均質なモルタル層が得られない可能性がある。
【００３５】
他に、気硬性成分を加えることも可能である。気硬性成分は、空気中で硬化し、水中では硬化しないもので、気硬性セメントともいう。気硬性セメントには、消石灰、焼石膏、無水石膏、マグネシアセメント及びドロマイトプラスターがある。
【００３６】
その他の成分として、一般的なセメントモルタルに添加される有機繊維，無機繊維，カーボン繊維等の繊維、メチルセルローズ，ポリビニルアルコール等の水溶性高分子、クエン酸ソーダ，塩化カルシウム等の凝結調整剤、アルキルベンゼンスルホン酸ソーダ，ポリオキシエチレンノニルフェノールエーテル等の界面活性剤、充填材、体質顔料、顔料をモルタル成分中２０重量部以内にて配合することができる。
【００３７】
敷きモルタル用セットのもう一つの成分である吸水性ポリマーは、吸水していない状態あるいは吸水した状態、そのどちらの形態においても提供可能である。但し、施工現場までの運送コストを考慮すると吸水していない状態のほうが効率的である。
【００３８】
吸水性ポリマーには、デンプン系，セルロース系，多糖類系，タンパク質系，ポリビニルアルコール系，アクリル系，付加重合体系，ポリエーテル系，縮合ポリマー系等があり、より具体的にはデンプン−アクリル酸グラフト重合体，デンプン−スチレンスルホン酸重合体，セルロース−アクリロニトリルグラフト重合体，カルボキシメチルセルロースの架橋体，ヒアルロン酸，アガロース，コラーゲン，ポリビニルアルコール架橋重合体，ポリアクリル酸ナトリウム架橋体，ポリアクリロニトリル系重合体ケン化物，ヒドロキシエチルメタクリレートポリマー，無水マレイン酸系共重合体，ビニルピロリドン系重合体，ポリエチレングリコール・ジアクリレート架橋重合体，エステル系ポリマー，アミド系ポリマー等を例示することができる。
【００３９】
これら吸水性ポリマーのうち、吸水能力が純水においてその重量の１０倍以上のものであればこの発明に効率よく使用できる。通常は５０〜１０００倍の吸水能力の樹脂が使用される。
【００４０】
吸水性ポリマーは、高圧下あるいは電解質の存在下において吸水していた水分を放出する。この発明では、セメントと言う強電解質と吸水状態の吸水性ポリマーが接することにより、セメント成分中のナトリウム、カルシウム、マグネシウム、アルミニウムが電離して、ナトリウムイオンやカルシウムイオン等のイオンを含む水溶液を発生させ、それが多量に水を吸った状態の吸水性ポリマー機能を低下させる。吸水性ポリマーの機能低下による吸水性ポリマーの収縮と、それに伴う水分の放出によりセメントの硬化に必要な供給されることとなる。
また、敷きモルタルの重量とタイル等の重量が加わることによっても、加圧されることとなり、水分の放出は促進される。
【００４１】
モルタルに組み合わせる吸水性ポリマーの量は、吸水性ポリマーの吸水能力によっても変わってくるが、例えば５０倍の吸水能力を利用したときには、モルタルのセメント成分１００重量部に対し、吸水性ポリマー粒子粉０．８〜３重量部とするのが良く、また、１０００倍の吸水能力を利用したときには、モルタルのセメント成分１００重量部に対し、吸水性ポリマー粒子粉０．０４〜０．１５重量部とすれば良くなる。
【００４２】
水を含ませた吸水状態にある吸水性ポリマー粒子を用いる場合には、ほぼ４０〜１５０％がセメントの硬化に利用されることになり、放出される水量として見積もることができる。従って、セメントと吸水状態にある吸水性ポリマー粒子を組み合わせる場合にはモルタルのセメント成分１００重量部に対し、４０〜１５０重量部の吸水状態にある吸水性ポリマー粒子を利用することとなる。
【００４３】
この発明では、上記構成比からなるモルタルセットと吸水性ポリマーを利用して、タイル施工面となるモルタル層の形成、あるいは、モルタル層の形成と同時にタイル等施工を行うことができる。
【００４４】
モルタル層の形成においても、タイル等施工においても、施工の手順として、先に施工予定面へ粉末状態の吸水性ポリマーを散布し、水を散布するか、予め吸水状態となった吸水性ポリマーを敷き詰めて、モルタルの硬化に必要な水分を施工予定面に準備するようにする。この発明では上記記載の通り、セメント成分１００重量部に対し、４０〜１５０重量部の吸水状態となった吸水性ポリマーを用意するようにしている。
【００４５】
次に、吸水状態となった吸水性ポリマーの上に所定厚みを形成できるモルタル組成物を敷き詰める。モルタル層の形成を以ってお仕舞いにする場合は、表面をトンボ等の地均し具を用いて、表面を平らにする。また、タイル等の貼り付け施工を同時に行うときは、表面を平らにしたモルタル組成物の上に、タイル等を所定の間隔をとって敷き並べ、押し込むようにしてタイル等を１〜１０ｍｍ沈める。沈める際、タイル等の表面が平坦となるように必要に応じ調整を加える。石材のように表面に凹凸を持つ素材の場合は、略平坦であれば良い。
【００４６】
施工方法の手順にあっては、前記記載の平坦なモルタル層の形成あるいはタイル等を敷き並べた後は、吸水状態となった吸水性ポリマーから水分が放出されることにより、モルタルの硬化、そしてタイル等とモルタルの接着が進展する。
但し、モルタル層の厚みが３０ｍｍを超えて５０ｍｍまでとなる場合、あるいは施工予定面の水はけが良くて、吸水ポリマー中の水分の地中への拡散が大きい場合には、モルタル組成物の上から噴霧器により水の補給を行うこともできる。この補給に際して用いられる水分の量は、せいぜいモルタル組成物のセメント成分重量の５％までとするのが良い。それ以上の水の散布を行うと、モルタル組成物中のセメント成分が洗い流され、表面強度の低下、タイル等との接着力不足に繋がることとなる。
【００４７】
また、この発明の発展形として、モルタル層の厚みが４０ｍｍを超え７０ｍｍほどの厚みとなる場合、まず吸水状態となった吸水性ポリマーの上に３０ｍｍの厚みを形成できるモルタル組成物を敷き詰め、表面をトンボ等の地均し具を用いて、表面を平らにする。このモルタル組成物の上に、吸水状態となった吸水性ポリマーを再度敷き詰め、所定の厚み（１０〜４０ｍｍ厚）モルタル組成物を敷き詰め、表面をトンボ等の地均し具を用いて、表面を平らにする。その後、タイル等の貼り付け施工を行う。
モルタル層の厚みが７０mmを超える場合、上記の操作を繰り返して施工を行う。
【００４８】
即ち、形成させたいモルタル層の厚みが４０ｍｍを超える場合には、吸水状態にある吸水性ポリマー中の水分の上方への拡散が必要に足りる量を得られない可能性が生じるため、２回のモルタル層形成を行い必要厚みを得るものである。技術思想としては、吸水状態の吸水性ポリマーの敷き詰めと既調合のモルタル組成物（粉末状態）の敷き詰めを交互に複数回行い、所望の厚みとなるモルタル層を得るものである。
【００４９】
上記した水の散布以外にモルタルの硬化に必要な水分の供給を確実にする方法として、異なる手段を採用することもげきる。例えば、吸水性ポリマーから放出された水がこれらの施工面に移行しにくいように事前処理を行うことができる。事前処理としては、例えば、事前に散水してこれらの施工面に含水させておく方法、塗料や吸水調整等を塗布して施工面からの水分の放散を抑制する方法、樹脂フィルム等の吸水性が小さい材料を施工面表面に設置する方法等を挙げることができる。このような手段を採用することで、吸水性ポリマーから放出された水を効率よくモルタルに移行させることができる。
【実施例】
【００５０】
以下、実施例によりこの発明の実施形態を説明する。
（実施例１）
モルタルの配合として、
ポルトランドセメント        １２０重量部
珪砂                        ２７０重量部
パーライト                    １５重量部
合計          ４０５重量部
上記モルタルに用いたポルトランドセメントは、かさ比重１．２にあり、重骨材としての珪砂はかさ比重が１．５にある４号珪砂とし、軽量骨材としてのパーライトにはかさ比重が０．１５にある芙蓉パーライト社製２号パーライトを用い、吸水性ポリマーの粉末には、三洋化成社製の吸水能力が２５０倍にあるものを利用した。
モルタルに対する吸水性ポリマーの粉末の量は、セメント重量比１００：０．4とした。
【００５１】
（実施例２）
実施例２では、実施例１における吸水性ポリマーの粉末を清水により湿らせて吸水状態とした。水を含ませた状態における重量は、粉末状態に対し２５０倍であり、セメント１００重量部に対しては、吸水状態の吸水性ポリマーの重量では１００重量部となった。
【００５２】
（実施例３）
モルタルの配合として、
ポルトランドセメント        １２０重量部
硅砂                        ７５０重量部
軽量骨材                      １５重量部
合計          ８８５重量部
上記モルタルに用いた珪砂、パーライト、吸水性ポリマーの粉末には、実施例１に利用したものと同じ素材を使用した。
モルタルに対する吸水状態となった吸水性ポリマーの量は、セメント成分の重量比１００：１００とした。
【００５３】
（実施例４〜実施例８、比較例１〜比較例６）
実施例４以下実施例８まで、並びに比較例１から比較例６までは、前記実施例１、同３に利用したポルトランドセメント、珪砂、パーライトおよび吸水性ポリマーを使用して試験を行った。下記、表１、表２にてその組成、使用材料の配合あるいは組み合わせの特徴となる数値を示す。
【００５４】
【表８】
2013231286.tif 000003
【００５５】
【表９】
2013231286.tif 000004
【００５６】
上記、実施例及び比較例のモルタルと吸水性ポリマーを利用して、高低さが１ｃｍ前後ある土の床面に、重さ約１０ＫｇＰＣセメント板の床パネル、３０ｃｍ×３０ｃｍ×５ｃｍ、４枚の貼り付けを目地間隔１ｃｍにして行った。貼り付け施工を行った際に、これらの実施例・比較例に対して、4つの試験項目を設け施工性、性能、硬化後の外観を観察した。
【００５７】
試験項目の１として、床パネルを押し込むことにより所望床面の高さに調整できるかどうか、また、その調整作業が容易にできるかどうかにより、○、△、×の評価とした。目標となる沈み込み量は１０ｍｍ以内とした。調整時間の基準として、４枚当たり２分までと容易に調整が可能であるものを○、それ以上４分までと力あるいは時間が必要となるものを△、それ以上を×とした。
【００５８】
試験項目の２として、粉末状態のモルタルが吸水状態になった吸水性ポリマーとのセットにおいて、充分な硬化体が得られるかどうかにより評価とした。評価における○は、モルタル全体が硬化したもの、△は硬化したが強度の不足、金槌で叩いて簡単に崩れるもの、×は全体の硬化が得られなかったものを示している。
【００５９】
試験項目の３として、モルタル硬化体表面の外観の観察を行い、評価における○は表面にひび割れが生じなかったもの、×は表面にひび割れの発生が見られたもの、−はモルタル全体の硬化がなく、評価不能のものを示している。
【００６０】
試験項目の４として、モルタル硬化体が床パネルとの接着力が得られているかどうかの評価を行った。評価基準は、試験施工を行い床パネルとモルタル硬化体が一体となったものを目地に沿って３２ｃｍ角程度に切り取り、床パネル部分を手に持ちゆすっても分離・剥離が見られないものを○とし、切り取った際に接着力が得られてなくモルタルと床パネルが離れてしまったものを×とした。
【００６１】
実施例、比較例によるモルタルと吸水性ポリマーのセットを試験施工に供し、その評価結果を下記表３に記す。表中、実２は実施例２のことであり、実３は実施例３であり、比１は比較例１のことを表し、同様にして他の実施例・比較例の結果を表している。
【００６２】
【表３】
2013231286.tif 000005
【００６３】
図面では組み図により、施工工程を示して、この発明の実施態様を説明する。図１における符号１は下地を示し、２は水を含ませた状態の吸水性ポリマー、３はモルタル、４はタイル等となる。実施例におけるタイル等はＰＣセメント板となる。
【００６４】
図１の（ａ）では、下地１の表面に、吸水状態となった吸水性ポリマー２を敷き詰めた段階における断面図を示している。図１の（ｂ）においては、敷き詰めた吸水性ポリマーの上にモルタルを敷き詰めた段階における断面図を示している。図１の（ｃ）においては、モルタル上にタイル等、実施例ではＰＣセメント板を所定の目地を空けて敷き並べた段階の断面図を示している。
【００６５】
他の比較例として、比較例７では実施例２におけるモルタルの粉体に給水状態の吸水性ポリマーを混ぜて作製したモルタルを使用して、試験施工を行なったもの、比較例８では実施例２におけるモルタル粉体のみを使用し、水分の供給を表面からの散水によるものとし、床パネルの設置はこの散水後に行なった場合の試験結果を下記表４に示す。
【００６６】
【表４】
2013231286.tif 000006
【００６７】
比較例７は、４つの試験では評価は○となったが、混練のための機械器具が必要であり、その混練のための手間を必要とする、従来方法の欠点を有するものである。
【００６８】
以上の試験結果より、以下のことが言える。
試験２の結果を見ると、実施例１〜８のモルタル用セットを用いて本発明のタイル等施工方法を行うことで、全体が硬化したモルタルが得られる。
【００６９】
試験３の結果をみると、実施例１〜８のモルタル施工用セットは、適度な強度があり、硬化時に発生する乾燥収縮によるひび割れが少ないモルタルを得ることができることが分かる。
【００７０】
試験１〜４の結果をみると、実施例１〜８のモルタル用セットを用いれば、混練していないモルタルと吸水状態にある吸水性ポリマーとを混合しなくても、現場練りである比較例７のように混合したものと同程度の性能をもったモルタルが得られる。
【００７１】
試験１〜４の結果を見ると、実施例１〜８のモルタル用セットはＰＣセメント板などのタイル等を施工する際にも、作業能率がよく、十分な接着力が得られるので好ましく使用できる。
【符号の説明】
【００７２】
１  下地
２  含水状態の吸水性ポリマー
３  モルタル
４  タイル等
【図１】
2013231286.tif 000007